Brevet FR2426124A1 — publié le 19791214

L'objet de l'invention concerne un produit étanchéiseur pour le bâtiment et son procédé de fabrication. Il est destiné à permettre la réalisation d'une chape hydrofuge pulverulente parle batiment afin d'arrêter les infiltrations à travers une paroi. Dans les procédés connus, on utilise l'emploi de liants, de résines synthétiques, d'enduits, voire des revêtements métalliques pour empêcher l'eau de traverser ou d'atteindre des murs. Ces procédés sont la plupart du temps inéfficaces vu les retraits les défauts de jonction et les difficultés d'éviter les effets de capillarité et de tension superficielle. Le produit suivant l'invention supprime ces inconvénients et permet d'étanchéiser toutes les parties d'une battisse en empê chant l'eau d'entrer ou de sortir à travers une paroi en constituant une barrière hydrofuge parfaitement homogène sans intersti ces, ni manque, vu sa "fluidité", lui assurant un pouvoir de recouvrement total. II est constitué par la combinaison A/ Diune charge minérale ultra-fine, atomisée, tel un carbonate de chaux ayant un diamètre moyen de particules de 0,07 micron environ, la dite charge traitée en surface, pour la rendre hydrofuge, par un mélange d'acide stéarique et d'huile dans la proportion de 3% de matières organiques (sur le poids de la charge). B/ D'une charge de répartition tel un sable tamisé fin et sec. Suivant un exemple d'obtention du produit on en réalise la fabrication industrielle de la façon suivante 1" Volume de sable tamisé, fin et sec 4 Volumes 2" Volume d'une charge minerale ultra-fine ayant un diamètre moyen de particules de 0,07 micron, traitées en surface .,- l Volume La charge minérale hydrofuge produit son effet optimumen en mélangeant 32-grammes à 470 grammes de sable fin environ. Ces mélanges à froid peuvent être variés en porportion suivant le degré d'hydrofugation qu'on désire obtenir. L'agent actif, ctest-à-dire la charge minérale atomisée et hydrofugée, enrobe par simple malaxage, chaque grain de sable qui devient hydrofuge. Il suffit alors de répandre ce mélange sur les surfaces à étanchéiser ceci, dans le plan horizontal ou vertical en le protégeant par une chape de revêtement. La prise du liant ne se fera pas sur cette couche qui conservera indéfiniment son pouvoir hydrofuge. De plus, ces agents minéraux du fait de leur isolement, sont diélectriques, ce qui évite la génération des phénomènes dûs à lfélectricité statique générateurs de capillarités et de tensions superficielles, de polarisations différentes. Afin d'arrêter les infiltrations d'eau entre planchers ou sur les toitures, terrasses, même pour les bassins, piscines, conduites d'eau, etc, on répand sur une épaisseur comprise entre 1 à 10 centimètres du sable tamisé fin et sec préalablement hydrofugé. Pour parfaire l'isolation thermique et phonique, on incorpore à la place du sable,des granulés de liège ou d'un composé minéral expansé. Pour l'ignifugation On incorpore de l'oxyde d'antimoine ou des phosphates diamoniques ou des poly-phosphates d'ammonium ou autres composés. A la surface du mélange hydrofugeant sec, on termine par une chape minérale (brai de ciment) dans ce cas on intercale des gravillons non hydrofugés. Par contre on peut couler également superficiellement, une chape formulée à partir de résines de synthése plastifiées ou non. Toutefois les qualités et quantités d'agents pourront varier dans la limite des équivalents sans changer pour cela la conception générale de l'invention qui vient d'être décrite. REVENDICATIONS 1" Procédé de fabrication pour l'obtention d'un produit étanchéiseur hydrofuge sous forme pulvérulente supprimant les infiltrations entre planchers, sous les toitures, terrasses, utilisables pour les bassins, piscines conduites d'eau, diélectrique avec pouvoir couvrant homogène vu la fluidité" et recevant une chape de protection se caractérisant par la combinaison d'une charge minérale ultra fine, atomisée enrobée par un agent gras et une charge de répartition constitué par du sable fin, tamisé et sec. 2" Procédé de fabrication suivant la revendication t se caractérisant par le fait que le charge minérale hydrofuge est constituée par un mélange à sec d'un agent gras tel l'acide stéarique dans la proportion de 3 % avec un agent minéral atomisé à 0,07 micron constitué par du carbonate de chaux. 3 Ptocédé-suivant la revendication 1 se caractérisant par le fait que la composition hydrofuge est mélangée en proportion de 32 grammes avec du sable fin tamisé et sec, en proportion de 470 grammes et malaxé à froid pour enrobér chaque grain de sable qui devient hydrofuge. 4" Procédé suivant la revendication 1 se caractérisant par le fait que le produit hydrofuge pulvérulent diélectrique se répand vu sa fluidité sur la surface à protéger verticale, oblique ou horizontale et reçoit une chape de stabilisation et de protection pour revêtement extérieur. 5 Procédé suivant la revendication 1 se caractérisant par le fait que l'élément de répartition est constitué par un agent isotherme, ignifuge, insonorisant ou augmentant son effet diélectrique dépolarisateur.